(57)【要約】【課題】エステル系合成油が接触する環境で用いられる場合に、絶縁被膜の劣化が抑制される絶縁電線、それを用いたコイルおよびモータを提供する。【解決手段】エステル系合成油に接触する環境で用いられる絶縁電線であって、導体と導体の外周上に形成される絶縁被膜とを備え、絶縁被膜は、ポリアミドイミド、ポリエステルイミドおよびポリイミドから選ばれる少なくとも１種の樹脂成分と、アルカリ金属イオンまたはアルカリ土類金属イオンを含む無機微粒子とを含有する絶縁塗料から形成される絶縁電線である。【選択図】図１
2014203760.tif 000002
【特許請求の範囲】
【請求項１】
エステル系合成油に接触する環境で用いられる絶縁電線であって、
導体と前記導体の外周上に形成される絶縁被膜とを備え、
前記絶縁被膜は、ポリアミドイミド、ポリエステルイミドおよびポリイミドから選ばれる少なくとも１種の樹脂成分と、アルカリ金属イオンまたはアルカリ土類金属イオンを含む無機微粒子とを含有する絶縁塗料から形成される
ことを特徴とする絶縁電線。
【請求項２】
前記絶縁被膜は、前記樹脂成分１００質量部に対して、前記アルカリ金属イオンまたはアルカリ土類金属イオンを０．００３質量部以上０．０１８質量部以下含有する
ことを特徴とする請求項１に記載の絶縁電線。
【請求項３】
前記絶縁被膜は、前記樹脂成分１００質量部に対して、前記無機微粒子を１質量部以上３０質量部以下含有する
ことを特徴とする請求項１または２に記載の絶縁電線。
【請求項４】
前記絶縁電線は、エステル系合成油に２０００時間浸漬した後の絶縁破壊電圧の残率が６０％以上である
ことを特徴とする請求項１〜３のいずれかに記載の絶縁電線。
【請求項５】
請求項１〜４のいずれかに記載の絶縁電線を巻線させて形成される
ことを特徴とするコイル。
【請求項６】
請求項５に記載のコイルを備える
ことを特徴とするモータ。
【発明の詳細な説明】
【技術分野】
【０００１】
本発明は、絶縁電線、およびそれを用いたコイル、モータに関する。
【背景技術】
【０００２】
モータは、例えば、冷凍機や圧縮機用のコンプレッサまたは自動車などの駆動装置に用いられる。コンプレッサや自動車などの駆動装置は、高い密閉度の容器を備えており、容器中にモータを収容することでモータを内蔵する。また、容器には、温度上昇による内圧の変動を調整するエアブリーザが設けられる場合がある。このように、モータは、駆動装置の容器中に密閉状態または密閉に近い状態で収容される。
【０００３】
駆動装置に用いられるモータはコイルを備えている。コイルは、エナメル線（絶縁電線）を巻線させることで形成される。絶縁電線は、導体の外周上に絶縁塗料から形成される絶縁被膜を備えている。絶縁被膜には絶縁特性などが求められており、例えばポリエステル、ポリエステルイミド、ポリイミドなどが用いられる。
【０００４】
このような駆動装置においては、モータを収容する容器内の水分管理が厳しく行われている。水分が容器中に僅かでも混入していると、モータの駆動時間の経過と共に、モータの絶縁特性が低下し、絶縁不良が引き起こされてしまう。具体的には、容器の内部は、駆動装置の稼働によって温度が上昇し、内圧が上昇する。この容器内に水分が混入していると、水分の反応性が高まるため、モータのコイルを構成する絶縁電線の絶縁被膜が水分により加水分解されて劣化することになる。そして、駆動装置の稼働時間の経過と共に、絶縁被膜が徐々に劣化されて絶縁特性が低下し、結果的に絶縁破壊が生じる。また、容器にエアブリーザが設けられて容器の内圧が調整されている場合であっても、エアブリーザから容器内へ水分が入り込みやすいため、容器内の温度上昇により絶縁被膜の加水分解が促進され、絶縁破壊が生じる。
【０００５】
この点、エアブリーザが設けられる容器において、水分の混入を低減するため、エアブリーザに吸湿剤を備える方法が提案されている（例えば、特許文献１）。
【先行技術文献】
【特許文献】
【０００６】
【特許文献１】特開平８−２９２５７号公報
【発明の概要】
【発明が解決しようとする課題】
【０００７】
ところで、駆動装置の容器には、モータと共に、モータを冷却する潤滑油が収容される。駆動装置の容器内で、モータは、その全部あるいは一部が潤滑油中に浸漬され、または潤滑油がミスト状となる雰囲気中に置かれることで、冷却される。
【０００８】
駆動装置の内部は稼働により高温、高圧環境となるため、容器に収容される潤滑油には、冷却性能と共に潤滑性や熱安定性などが要求されている。潤滑油には鉱物油と合成油とがあるが、合成油は鉱物油と比較して諸特性に優れていることから、近年、潤滑油として合成油が用いられるようになっている。合成油としては、例えば、エステル系合成油、もしくはこれを一部含む部分合成油などが用いられる。
【０００９】
しかしながら、モータをエステル系合成油と共に収容すると、鉱物油と共に収容する場合と比較して、モータの絶縁特性が低下しやすいという問題があった。すなわち、モータのコイルを構成する絶縁電線においては、エステル系合成油に接触する場合、絶縁被膜がより加水分解され、劣化が早いという問題があった。このため、モータがエステル系合成油と共に収容される駆動装置では、寿命が短い傾向があった。
【００１０】
この問題を解決するため、モータを収容する容器への水分の混入をさらに低減することも考えられるが、モータにおける絶縁電線の絶縁被膜は大気中の水分を吸湿しているため、駆動装置の容器中にモータを収容する際に、絶縁被膜に吸湿されている水分が容器中に混入することとなる。つまり、容器内への水分の混入を低減するには限度があり、絶縁被膜の加水分解による劣化を抑制することは困難となっている。
【００１１】
本発明は、上記課題に鑑みて成されたものであり、その目的は、エステル系合成油に接触するような環境で用いられる場合に、絶縁被膜の劣化が抑制される絶縁電線、およびそれを用いたコイル、モータを提供することにある。
【課題を解決するための手段】
【００１２】
本発明の第１の態様によれば、
エステル系合成油に接触する環境で用いられる絶縁電線であって、
導体と前記導体の外周上に形成される絶縁被膜とを備え、
前記絶縁被膜は、ポリアミドイミド、ポリエステルイミドおよびポリイミドから選ばれる少なくとも１種の樹脂成分と、アルカリ金属イオンまたはアルカリ土類金属イオンを含む無機微粒子とを含有する絶縁塗料から形成される絶縁電線が提供される。
【００１３】
本発明の第２の態様によれば、
前記絶縁被膜は、前記樹脂成分１００質量部に対して、前記アルカリ金属イオンまたはアルカリ土類金属イオンを０．００３質量部以上０．０１８質量部以下含有する、第１の態様の絶縁電線が提供される。
【００１４】
本発明の第３の態様によれば、
前記絶縁被膜は、前記樹脂成分１００質量部に対して、前記無機微粒子を１質量部以上３０質量部以下含有する、第１の態様又は第２の態様の絶縁電線が提供される。
【００１５】
本発明の第４の態様によれば、
前記絶縁電線は、エステル系合成油に２０００時間浸漬した後の絶縁破壊電圧の残率が６０％以上である、第１〜第３の態様のいずれかの絶縁電線が提供される。
【００１６】
本発明の第５の態様によれば、
第１〜第４の態様のいずれかの絶縁電線を巻線させて形成されるコイルが提供される。
【００１７】
本発明の第６の態様によれば、
第５の態様のコイルを備えるモータが提供される。
【発明の効果】
【００１８】
本発明によれば、エステル系合成油に接触するような環境で用いられる場合に、絶縁被膜の劣化が抑制される絶縁電線、およびそれを用いたコイル、モータが得られる。
【図面の簡単な説明】
【００１９】
【図１】本発明の一実施形態に係る絶縁電線の断面図である。
【図２】本発明の他の実施形態に係る絶縁電線の断面図である。
【図３】本発明の他の実施形態に係る絶縁電線の断面図である。
【図４】本発明の他の実施形態に係る絶縁電線の断面図である。
【図５】本発明の他の実施形態に係る絶縁電線の断面図である。
【図６】本発明の他の実施形態に係る絶縁電線の断面図である。
【図７】浸漬時間と絶縁破壊電圧の残率との相関を示す図である。
【発明を実施するための形態】
【００２０】
〈本発明者が得た知見〉
本発明の一実施形態の説明に先立ち、本発明者が得た知見について説明をする。
【００２１】
上述したように、駆動装置において、モータは潤滑油と共に容器に収容されるが、容器に混入する水分により、モータの絶縁電線の絶縁被膜は加水分解されて劣化する。特に、潤滑油としてエステル系合成油を用いた場合、鉱物油と比較して、絶縁被膜の劣化が早く、駆動装置の寿命が短い。
【００２２】
本発明者らは、上記課題を解決するため、絶縁電線がエステル系合成油に接触するような環境で用いられる場合に、例えば絶縁電線がモータのコイルとしてエステル系合成油に浸漬されて用いられる場合に、絶縁被膜の加水分解が促進されやすく、その劣化が早いことについて鋭意検討を行った。その結果、絶縁被膜の劣化は、水分による絶縁被膜の加水分解よりも、水分によるエステル系合成油の加水分解から発生する酸成分によるところが大きいことが分かった。
【００２３】
上述の点について、以下、具体的に説明をする。
【００２４】
エステル系合成油は、酸成分とアルコール成分とから合成されている。このエステル系合成油は、容器中に混入する水分により加水分解されて、酸成分を発生させる。酸成分の発生の際に水分が消費され、水分による絶縁被膜の直接的な劣化は減少する。しかし、発生する酸成分は、駆動装置の稼働により温度が高い（例えば１５０℃程度）容器内においては、水分よりも高い反応性を示し、絶縁被膜をより劣化させる。具体的には、絶縁被膜がポリエステルやポリエステルイミドなどからなる場合、酸成分は絶縁被膜に侵入し、ポリエステルなどのエステル結合を切断することによって絶縁被膜の劣化を生じさせる。また、絶縁被膜がポリアミドイミドなどからなる場合、酸成分がイミド結合などを切断することによって絶縁被膜の劣化を生じさせる。なお、モータのコイルには、ワニスとして例えば不飽和ポリエステルや無水酸硬化型エポキシなどが用いられるが、絶縁被膜と同様に酸成分により劣化される。また、モータのコイルには、相間絶縁紙として例えばポリエステル系フィルム（例えばＰＥＴやＰＥＮなど）が用いられるが、絶縁被膜と同様に酸成分により劣化される。
【００２５】
発生する酸成分は、エステル系合成油によって異なる。エステル系合成油には、例えば有機酸エステル、リン酸エステル、ケイ酸エステルなどがあり、これらからは酸成分として有機酸、リン酸、ケイ酸がそれぞれ発生する。これらの酸成分の中でも、有機酸が、絶縁被膜を劣化させる反応性が高い傾向にある。有機酸には、モノカルボン酸や二塩基性のジカルボン酸（以下、二塩基酸ともいう）があり、有機酸の中でも二塩基酸、特に炭素数の少ない二塩基酸はより高い反応性を有し、絶縁被膜の劣化をより促進させる。このような二塩基酸としては、例えばアジピン酸、セバシン酸またはフタル酸などがある。
【００２６】
一方、水分によるエステル系合成油の加水分解では、上記酸成分と共に、アルコール成分が発生する。アルコール成分は、エステル系合成油によって異なるが、例えばエチレングリコール、ネオペンチルグリコール  、ペンタエリスリトールなどが発生する。しかし、アルコール成分は、二塩基酸などの酸成分と比較して反応性が低いため、樹脂成分の劣化への影響は低い。
【００２７】
以上のことから、本発明者らは、エステル系合成油に接触するような環境で用いられる絶縁電線には、エステル系合成油から発生する酸成分に対する耐性を向上させる必要があるものと考えた。そこで、絶縁被膜の酸成分に対する耐性を向上させる方法について鋭意検討を行った。検討の結果、絶縁被膜中に、無機微粒子としてアルカリ金属イオンまたはアルカリ土類金属イオンを含む無機微粒子を分散させることによって、エステル系合成油に接触するような環境においても絶縁被膜の劣化を抑制できることを見出した。すなわち、アルカリ金属イオンまたはアルカリ土類金属イオンによれば、エステル系合成油から生成する酸成分を捕捉することによって、酸成分の劣化作用を抑制できることを見出した。
【００２８】
本発明は、これらの知見に基づき成されたものである。
【００２９】
〈本発明の一実施形態〉
以下、本発明の一実施形態について図１を参照しながら説明をする。図１は、本発明の一実施形態に係る絶縁電線の断面図を示す。
【００３０】
（１）絶縁電線
本発明の一実施形態に係る絶縁電線１は、例えば、エステル系合成油に接触する環境で使用されるコイルの形成に用いられる。本実施形態の絶縁電線１は、上述したように、エステル系合成油から発生する酸成分による絶縁被膜１１の劣化を抑制するため、導体１０の外周上に、ポリアミドイミド、ポリエステルイミドおよびポリイミドから選ばれる少なくとも１種の樹脂成分と、アルカリ金属イオンまたはアルカリ土類金属イオンを含む無機微粒子とを含有する絶縁塗料から形成されている絶縁被膜１１を備えている。
すなわち、本実施形態の絶縁電線１は、エステル系合成油に接触する環境で用いられるものであって、導体１０の外周上に、アルカリ金属イオンまたはアルカリ土類金属イオンを含む無機微粒子が分散している絶縁被膜１１を備えている。
【００３１】
導体１０としては、低酸素銅や無酸素銅等からなる銅線、銅合金線の他、アルミ、銀またはニッケル等の他の金属線などが用いられる。図１において、導体１０は丸形状の断面を有する場合を示すが、本発明はこれに限定されず、例えば矩形状とすることもできる。また、導体１０としては、複数の導線を撚り合わせた撚り線を用いることもできる。また、導体１０の導体径は特に限定されず、用途に応じて最適な数値が適宜選択される。
【００３２】
絶縁被膜１１は、導体１０の外周上に所定の絶縁塗料を塗布、焼き付けすることで形成されている。
【００３３】
絶縁塗料は、ポリアミドイミド、ポリエステルイミドおよびポリイミドから選ばれる少なくとも１種の樹脂成分と、アルカリ金属イオンまたはアルカリ土類金属イオンを含む無機微粒子とを含有している。具体的には、絶縁塗料は、ポリアミドイミド等の成分が溶媒に溶解された樹脂成分（樹脂塗料）中に、所定のイオンを含む無機微粒子が添加されて分散している。この絶縁塗料は、焼付により加熱されることで硬化して絶縁被膜１１となる。この絶縁塗料から形成された絶縁被膜１１は、ポリアミドイミド、ポリエステルイミドおよびポリイミドから選ばれる少なくとも１種の樹脂からなり、その内部に無機微粒子が分散している。
【００３４】
無機微粒子は、アルカリ金属イオンとして例えばナトリウムイオン（Ｎａイオン）やカリウムイオン（Ｋイオン）を、またはアルカリ土類金属イオンとして例えばマグネシウムイオン（Ｍｇイオン）やカルシウムイオン（Ｃａイオン）を含んでいる。ここで、無機微粒子がアルカリ金属イオンを含むとは、アルカリ金属イオンが無機微粒子の内部に存在し、内在していることを示す。アルカリ金属イオンやアルカリ土類金属イオンは、導電性を示すものと考えられており、無機微粒子の内部に存在することによって導電性の働きが抑制されて、絶縁被膜１１の絶縁特性の低下が抑制される。
【００３５】
アルカリ金属イオンまたはアルカリ土類金属イオンは、エステル系合成油から発生して絶縁被膜１１を劣化させようとする酸成分（例えば、二塩基酸）と反応し、塩を形成する。塩の形成によって、酸成分は、絶縁被膜１１における樹脂成分の結合を切断して劣化させる反応性が失われる。すなわち、塩の形成によって、酸成分による絶縁被膜１１の劣化が抑制されることになる。このように、アルカリ金属イオンまたはアルカリ土類金属イオンは、酸成分と反応して塩を形成することによって酸成分を捕捉して不活性化させ、絶縁被膜１１の劣化を抑制する。
【００３６】
本実施形態の絶縁電線１において、絶縁被膜１１は、ポリアミドイミド、ポリエステルイミドおよびポリイミドから選ばれる少なくとも１種の樹脂成分から構成されており、絶縁特性や機械的特性に優れている。ただし、これらの樹脂は、分子中にエステル結合やイミド結合を有しているため、エステル系合成油から発生する酸成分によって劣化されやすい。この点、本実施形態では、絶縁被膜１１には、アルカリ金属イオンまたはアルカリ土類金属イオンを含む無機微粒子が分散されている。上述したように、アルカリ金属イオンまたはアルカリ土類金属イオンは、酸成分と反応して塩を形成することで酸成分を不活性化し、酸成分による絶縁被膜１１の劣化を抑制することができる。具体的には、絶縁電線１は、絶縁被膜１１の酸成分による劣化が抑制されており、エステル系合成油に所定時間浸漬した後の絶縁破壊電圧の残率（後述する実施例を参照）が、好ましくは１０００時間の浸漬後において６０％以上、より好ましくは２０００時間の浸漬後において７０％以上となる。また、絶縁電線１は、酸成分による絶縁被膜１１の劣化が抑制されているため、エステル系合成油に長時間浸漬された場合であっても、絶縁被膜１１におけるクラックの発生が抑制される。
【００３７】
無機微粒子としては、アルカリ金属イオンあるいはアルカリ土類金属イオンを含有するものであれば特に限定されず、例えばモンモリロナイト、スメクタイト、マイカなどのベントナイト粘土鉱物、シリカ、アルミナ、ジルコニア、チタニア、イットリア、炭酸カルシウム等の無機粒子などが挙げられる。これらの無機微粒子は、人工的に合成されたものでもよいが、鉱物系物質から生成されていることが好ましい。鉱物系物質は元々アルカリ金属イオンあるいはアルカリ土類金属イオンを含んでおり、鉱物系物質から生成される無機微粒子には、鉱物系物質に由来するアルカリ金属イオンまたはアルカリ土類金属イオンが含まれることになる。つまり、鉱物系物質から無機微粒子を生成する場合、製造条件によってアルカリ金属イオン等の含有量を適宜変更することができる。
【００３８】
無機微粒子は、絶縁塗料にそのまま添加されて分散されてもよいが、絶縁塗料への分散性を向上させるため、無機微粒子を有機溶媒に分散させたオルガノゾルとすることが好ましい。絶縁塗料にオルガノゾルを添加することによって、絶縁塗料への無機微粒子の分散性を向上させ、絶縁塗料から形成される絶縁被膜１１への無機微粒子の分散性を向上させることができる。これにより、絶縁被膜１１の絶縁欠陥を抑制することができる。しかも、絶縁被膜１１の柔軟性や強靭性などの機械的特性を向上させることができる。
【００３９】
無機微粒子を含むオルガノゾルとしては、特に限定されないが、シリカゾルが好ましく、鉱物系物質であるケイ酸ナトリウムから生成されるシリカゾルがより好ましい。このシリカゾルは、例えばケイ酸ナトリウムを陽イオン交換し、アルカリ性触媒下で加熱することにより得られる。得られるシリカゾルは、アルカリ金属イオンとしてＮａイオンを所定量含有しており、絶縁被膜１１の劣化をより抑制することができる。
【００４０】
無機微粒子に含まれるアルカリ金属イオンとアルカリ土類金属イオンは、導電性を示すものと考えられるため、絶縁被膜１１の絶縁特性と、その劣化の抑制とを両立する場合、上記金属イオンの含有量が少ないことが好ましい。具体的には、絶縁被膜１１は、構成する樹脂成分１００質量部に対して、アルカリ金属イオンまたはアルカリ土類金属イオンを０．００３質量部以上０．０１８質量部以下含有することが好ましい。これにより、絶縁被膜１１の絶縁特性を高く維持すると共に、酸成分による劣化を抑制することができる。また、絶縁被膜１１におけるクラックの発生をさらに抑制することができる。
【００４１】
無機微粒子の含有量は、特に限定されないが、分散性の観点から少ないことが好ましい。具体的には、絶縁被膜１１は、構成する樹脂成分１００質量部に対して、無機微粒子を１質量部以上３０質量部以下含有することが好ましい。なお、無機微粒子の含有量は、アルカリ金属イオンまたはアルカリ土類金属イオンの含有量が上記範囲となるように調整することが好ましい。
【００４２】
無機微粒子の平均粒子径としては、特に限定されないが、１０ｎｍ以上５０ｎｍ以下であることが好ましい。
【００４３】
絶縁被膜１１の厚さは、特に限定されず、用途に応じて最適な数値が適宜選択される。絶縁被膜１１の厚さは、酸成分による絶縁被膜１１の劣化を抑制する観点からは、少なくとも５μｍ以上であることが好ましい。また、図１に示すように、導体１０の外周上に、所定の無機微粒子を含む絶縁被膜１１のみが形成される場合、絶縁被膜１１の厚さは、所定の絶縁特性を得る観点から、１０μｍ以上１００μｍ以下であることが好ましい。
【００４４】
（２）コイルおよびモータ
本発明の一実施形態に係るモータは、上記絶縁電線が巻線されて形成されたコイルを備えている。モータはエステル系合成油と共に容器に収容され、駆動装置に内蔵されることになる。本実施形態のモータにおいて、コイルを構成する絶縁電線は、エステル系合成油から発生する酸成分に対する耐性に優れており、酸成分による劣化が抑制される。したがって、モータは、駆動時間の経過による絶縁特性の低下が低く、寿命が長い。
【００４５】
〈本実施形態に係る効果〉
本実施形態によれば、以下に示す１つまたは複数の効果を奏する。
【００４６】
本実施形態の絶縁電線によれば、絶縁被膜は、ポリアミドイミド、ポリエステルイミドおよびポリイミドから選ばれる少なくとも１種から構成されており、アルカリ金属イオンまたはアルカリ土類金属イオンを含む無機微粒子を含有している。これにより、絶縁被膜は、エステル系合成油の加水分解から発生する酸成分による劣化が抑制される。つまり、絶縁被膜は、絶縁特性の低下が抑制されており、エステル系合成油に２０００時間浸漬した後の絶縁破壊電圧の残率が６０％以上となる。また、絶縁被膜は、クラックの発生が抑制される。
【００４７】
また、本実施形態の絶縁電線によれば、絶縁被膜は、樹脂成分１００質量部に対して、アルカリ金属イオンまたはアルカリ土類金属イオンを０．００３質量部以上０．０１８質量部以下含有する。これにより、絶縁被膜は、優れた絶縁特性を有すると共に、酸成分による劣化がさらに抑制される。
【００４８】
また、本実施形態の絶縁電線によれば、絶縁被膜は、樹脂成分１００質量部に対して、無機微粒子を１質量部以上３０質量部以下含有する。これにより、絶縁被膜は、無機微粒子の分散性に優れており、酸成分による劣化がさらに抑制される。
【００４９】
また、本実施形態のモータによれば、上述の絶縁電線から形成されるコイルを備えており、エステル系合成油への耐性に優れている。これにより、モータは、駆動時間の経過による絶縁特性の低下が低く、寿命が長い。
【００５０】
〈本発明の他の実施形態〉
以上、本発明の一実施形態について具体的に説明したが、本発明は上述の実施形態に限定されるものではなく、その要旨を逸脱しない範囲で種々変更可能である。
【００５１】
上述の実施形態では、所定の無機微粒子を含む絶縁被膜が導体の外周上に直接形成されている絶縁電線について説明したが、本発明はこれに限定されない。本発明では、絶縁被膜を２層以上積層させた構造とすることもできる。例えば、所定の無機微粒子を含む絶縁被膜を第１の絶縁被膜１１、汎用的な絶縁被膜を第２の絶縁被膜２０としたとき、図２に示すように、導体１０の外周上に、第１の絶縁被膜１１および第２の絶縁被膜２０を順に積層させてもよい。なお、第２の絶縁被膜２０を構成する樹脂としては、例えばポリアミドイミド、ポリエステルイミド、ポリイミドなどの汎用的な樹脂を用いることができる。
【００５２】
また、図３に示すように、導体１０と第１の絶縁被膜１１との間に第２の絶縁被膜２０を介在させてもよい。また、図４に示すように、図３に示す積層構造上に、汎用的な絶縁被膜である第３の絶縁被膜２０´をさらに設けてもよい。なお、図３および図４では、所定の無機微粒子を含む第１の絶縁被膜１１は絶縁電線１の最表面に位置していないが、上述の実施形態と同様の効果を得ることができる。すなわち、無機微粒子に含まれるアルカリ金属イオンまたはアルカリ土類金属イオンは、第１の絶縁被膜１１から第２の絶縁被膜２０または第３の絶縁被膜２０´中に拡散することで、酸成分を捕捉し、不活性化させることができる。
【００５３】
また、図５に示すように、図４に示す積層構造上に、滑剤を含む自己潤滑被膜３０をさらに設けてもよい。自己潤滑被膜３０によれば、絶縁電線１の表面に潤滑性を付与し、絶縁電線１を巻線してコイルを形成する際の加工ストレスを緩和することができる。自己潤滑被膜３０は、例えば、滑剤と、ポリイミド、ポリエステルイミド、ポリアミドイミド等のエナメル塗料とを含有する潤滑性塗料により形成される。滑剤としては、特に限定されず、例えばポリオレフィンワックス、脂肪酸アマイド、脂肪酸エステルなどを用いることができる。
【００５４】
また、図６に示すように、導体１０の外周上に、密着層４０を介して、第１の絶縁被膜１１および自己潤滑被膜３０を順に積層させてもよい。密着層４０によれば、導体１０と第１の絶縁被膜１１との密着性を向上させることができる。
【実施例】
【００５５】
次に、本発明の実施例を説明する。本実施例では、所定の無機微粒子を含む絶縁被膜を備える絶縁電線を製造した後、得られた絶縁電線をエステル系合成油に浸漬させ、浸漬時間の経過による絶縁被膜の劣化を評価した。
【００５６】
（１）絶縁電線の製造
実施例１では、樹脂塗料としてのポリアミドイミドエナメル線用塗料（ＡＩＷ用塗料）に、その樹脂成分１００質量部に対してアルカリ金属イオン（Ｎａイオン）の含有量が０．００３質量部となるように、無機微粒子を含むオルガノゾルとしてのオルガノシリカゾルを５質量部添加して分散させ、絶縁塗料Ａを調製した。
塗布装置にて、絶縁塗料Ａを導体としての銅線の外周上に塗布し、焼付炉にて焼付することによって、被膜厚さ２５μｍの第１の絶縁被膜を形成した。形成された第１の絶縁被膜の外周上に、樹脂塗料としてのＡＩＷ用塗料を塗布し、焼付することによって、被覆厚さ５μｍの第２の絶縁被膜を形成し、２層構造（被覆厚さ３０μｍ）の絶縁被膜を備える実施例１の絶縁電線（エナメル線）を製造した。
なお、ポリアミドイミドエナメル線用塗料（ＡＩＷ用塗料）としては、日立化成株式会社製の「ＨＩ−４０６」を用いた。また、オルガノシリカゾルとしては、シクロヘキサノン分散媒に平均粒子径２３２ｎｍのシリカを分散させたものを用いた。また、導体としては、外径０．８ｍｍの銅線を用いた。
【００５７】
実施例２では、樹脂塗料の樹脂成分１００質量部に対して、Ｎａイオンの含有量が０．０１８質量部となるように、オルガノシリカゾルの添加量を３０質量部に変更した以外は、実施例１と同様にして、絶縁塗料Ｂを調製した。そして、銅線の外周上に、絶縁塗料Ｂからなる第１の絶縁被膜（厚さ２５μｍ）、およびＡＩＷ用塗料からなる第２の絶縁被膜（厚さ５μｍ）をこの順に形成し、実施例２の絶縁電線を製造した。
【００５８】
実施例３では、無機微粒子として炭酸カルシウム（ＣａＣＯ３）を用いて、Ｃａイオンの含有量が０．０１８質量部となるように、ＣａＣＯ３を３０質量部添加した以外は、実施例２と同様にして、絶縁塗料Ｃを調製した。そして、銅線の外周上に、絶縁塗料Ｃからなる第１の絶縁被膜（厚さ２５μｍ）、およびＡＩＷ用塗料からなる第２の絶縁被膜（厚さ５μｍ）をこの順に形成し、実施例３の絶縁電線を製造した。
【００５９】
実施例４では、Ｎａイオンの含有量が０．０３０質量部となるように、オルガノシリカゾルの添加量を５０質量部に変更した以外は、実施例１と同様にして、絶縁塗料Ｄを調製した。そして、銅線の外周上に、絶縁塗料Ｄからなる第１の絶縁被膜（厚さ２５μｍ）、およびＡＩＷ用塗料からなる第２の絶縁被膜（厚さ５μｍ）をこの順に形成し、実施例４の絶縁電線を製造した。
【００６０】
比較例１では、所定の無機微粒子を用いずに絶縁被膜を形成し、絶縁電線を製造した。具体的には、銅線の外周上にＡＩＷ用塗料を塗布し、焼付することによって、被覆厚さ３０μｍの絶縁被膜を備える比較例１の絶縁電線を製造した。
【００６１】
（２）評価方法
上記で製造された実施例１〜４および比較例１の絶縁電線を、アクリル酸（酸成分）とエチレングリコール（アルコール成分）とからなるエステル系合成油に浸漬させて、浸漬時間の経過による絶縁被膜の劣化を評価した。具体的には、まず、上記で製造された絶縁電線を、導体の外径の３倍の直径を持つ巻き付け棒に１０ターン巻き付けて、試料（サンプル）を作製した。このサンプルを密閉容器中のエステル系合成油に浸漬させ、１５５℃まで加温した。サンプルを所定の時間浸漬させた後、容器を常温（２３℃）に冷やし、サンプルを取り出した。本実施例では、浸漬時間を０ｈ、３３６ｈ、５０４ｈ、１００８ｈ、１５１２ｈ、２０１６ｈとして、各浸漬時間について３つのサンプルを採取した。得られたサンプルについて、以下の方法により評価した。
【００６２】
所定時間浸漬させたサンプルについて、絶縁被膜の劣化を確認するため、絶縁破壊電圧試験を実施した。具体的には、各浸漬時間における絶縁電線の絶縁破壊電圧を測定した。そして、浸漬前（０ｈ）の絶縁電線の絶縁破壊電圧を１００％として、各浸漬時間後の絶縁電線の絶縁破壊電圧の比率、つまり絶縁破壊電圧の残率（％）を算出した。なお、本実施例では、各浸漬時間における３つのサンプルの平均により絶縁破壊電圧の残率（％）を算出した。
【００６３】
（３）評価結果
評価結果を以下の表１に示す。
【００６４】
【表１】
2014203760.tif 000003
【００６５】
実施例１〜４では、表１に示すように、浸漬時間１０００時間後であっても、絶縁破壊電圧の残率が６０％以上であることが確認された。それぞれの実施例の浸漬時間の経過による絶縁破壊電圧の残率の推移を図７に示す。図７は、浸漬時間と絶縁破壊電圧の残率との相関を示す図である。図７において、横軸は、浸漬時間（ｈｏｕｒ）を示し、縦軸は、絶縁破壊電圧の残率（％）を示す。図７において、四角のプロットは実施例１を、三角のプロットは実施例２を、丸のプロットは実施例３を、×のプロットは実施例４を、菱形のプロットは比較例１をそれぞれ示す。図７によれば、実施例１〜４では、浸漬時間の経過と共に絶縁破壊電圧が低下するものの、その低下が抑制されていることが確認された。つまり、エステル系合成油から発生する酸成分による絶縁被膜の劣化が抑制されていることが確認された。これは、オルガノシリカゾルに含まれるＮａイオンや炭酸カルシウムに含まれるＣａイオンにより、酸成分が捕捉されたためと考えられる。
【００６６】
特に、実施例１および実施例２では、Ｎａイオンの含有量を０．００３質量部〜０．０１８質量部としており、酸成分を好適に捕捉することができたため、絶縁被膜の劣化がより抑制され、２０００時間浸漬後の絶縁破壊電圧の残率が７０％以上であることが確認された。
【００６７】
一方、比較例１では、図７に示すように、浸漬時間の経過と共に絶縁破壊電圧が低下し、５０４時間浸漬させた後では絶縁破壊電圧が急激に低下することが確認された。そして、２０００時間浸漬させた後の絶縁破壊電圧の残率が２〜３％となっていることが確認された。これは、絶縁被膜に、Ｎａイオンを含むオルガノシリカゾルが添加されておらず、エステル系合成油から発生する酸成分により劣化が促進されたためと考えられる。
【符号の説明】
【００６８】
１  絶縁電線
１０  導体
１１  絶縁被膜
【図１】
2014203760.tif 000004
【図２】
2014203760.tif 000005
【図３】
2014203760.tif 000006
【図４】
2014203760.tif 000007
【図５】
2014203760.tif 000008
【図６】
2014203760.tif 000009
【図７】
2014203760.tif 000010